LiCoO 2 양극 활물질 92 중량 %, 카본 블랙 도전 재 3 중량 % 및 폴리 비닐리덴 플 루오 라이드 바인더 5 중량 % 를 N - 메틸 피 롤리 돈 용매 중 에서 혼합 하 여 양극 활물질 조성물 을 제조 하 였 다 . 이 양극 활물질 조성물 을 Al 전류 집 전체 에 도포 , 건조 및 압연 하 는 통상 의 공정 으로 양극 을 제조 하 였 다 . 이때 , 합제 밀도 는 3 . 8 g / cc 로 하 였 다 .